(57)【要約】【課題】従来単に液体を充填するだけの目的で使用されてきたガラス製容器を、注がれた液体の性質を改善させることができるようにして、ワイン、清酒、焼ちゅう、中国酒、ブランデー、発泡酒、醤油等の飲料もしくは液体調味料等に作用させ、その風味や成分等を安全かつ効果的に変えられるようにしたものである。【解決手段】内面に釉薬を塗布し焼付けたガラス製容器であり、釉薬としてガラス製容器に充填する液体の酸化・還元作用を促す機能のある素材を用いたことを特徴とする機能性ガラス製容器。【選択図】          図１
2004268968.tif 000002
【特許請求の範囲】
【請求項１】
内面に釉薬を塗布し焼付けたガラス製容器であり、釉薬としてガラス製容器に充填する液体の酸化・還元作用を促す機能のある素材を用いたことを特徴とする機能性ガラス製容器。
【請求項２】
内面に釉薬を塗布し焼付けたガラス製容器が、使用後回収されてリサイクルにより再生されたガラス製容器であることを特徴とする上記請求項１に示す機能性ガラス製容器。
【請求項３】
釉薬が、基礎釉にブラックシリカ（黒鉛珪石）、トルマリンから選ばれた無機粉末を配合したものであることを特徴とする上記請求項１および２に示す機能性ガラス製容器。
【請求項４】
酸化・還元作用を受ける液体が、ワイン、清酒、焼ちゅう、中国酒、ブランデー、発泡酒、醤油等の飲料もしくは液体調味料等であることを特徴とする上記請求項１ないし３に示す機能性ガラス製容器。
【発明の詳細な説明】
【０００１】
【発明の属する技術分野】この発明はガラス製容器に関し、詳しくは少なくとも内面に所定の釉薬を塗布して焼付けしたことにより、充填する液体の酸化・還元作用を促す機能を持たせた機能性ガラス製容器に関する。
【０００２】
【従来の技術】従来のガラス製容器は、まず、珪砂、ソーダ灰、石灰などの原料を袢量してミキサーに入れてよく混合する。その際、原料を溶けやすくするためカレット（ガラス層）を加える。
次いで、調合した原料を、耐火粘土製の“るつぼ”あるいは槽状のタンク窯に入れ、約１，４００℃の高温で溶融する。溶融エネルギー源としては重油・ガスを使用する。
その後、型押し等の方法で所定の形状に成形することによりガラス製容器として完成するのである。
【０００３】このようにして得たガラス製容器に対しては、例えば陶器等に使用されている釉薬を用いてその表面に塗布、焼付けし、種々の模様を施すことも行なわれている。しかしながら通常、ガラス製容器の内面に釉薬を用いて塗布、焼付けを施すことは行なわれていない。
【０００４】他方、従来の陶器は花瓶や湯呑みのように水などの液体と接する容器に多く用いられるが、従来は単に焼き物用粘土を単一、または混ぜ合わせたものを原料土として用いているので、陶器はただそのまま水を溜めておくだけの器としての機能しか果たしていなかった。そこで、陶器本体に注がれた水の水質を改善させることができる陶器を提供すること及びその製造方法について特許文献１に示されている。
【０００５】
【特許文献１】特開２００３−１２３６７公報
【０００６】
【非特許文献】特に参考になるものはない。
【０００７】
【発明が解決しようとする課題】しかしながら、ガラス製容器に関してガラス製容器に注がれた液体の性質を改善させることができるガラス製容器については、従来なにも提案されていなかった。
そこで本発明の目的は、本発明のガラス製容器に注がれた液体の性質を改善させることができるガラス製容器を提供することにある。
【０００８】すなわちこの発明は、従来単に液体を充填するだけの目的で使用されてきたガラス製容器を、注がれた液体の性質を改善させることができるようにして、ワイン、清酒、焼ちゅう、中国酒、ブランデー、発泡酒、醤油等の飲料もしくは液体調味料等に作用させ、その風味や成分等を安全かつ効果的に変えられるようにしたものである。
【０００９】
【課題を解決するための手段】上記従来の課題を解決するため、この発明の機能性ガラス製容器は、内面に釉薬を塗布し焼付けたガラス製容器であり、釉薬としてガラス製容器に充填する液体の酸化・還元作用を促す機能のある素材を用いたことを特徴とするものである。
【００１０】この発明の機能性ガラス製容器は、上記内面に釉薬を塗布し焼付けたガラス製容器が、使用後回収されてリサイクルにより再生されたガラス製容器であることをも特徴とするものである。
【００１１】この発明の機能性ガラス製容器は、上記釉薬が、基礎釉にブラックシリカ（黒鉛珪石）、トルマリンから選ばれた無機粉末を配合したものであることを特徴とするものである。
ここで基礎釉とは、それだけで釉薬になる基本的な釉薬であり、各種の長石、珪石、石炭、一般的な粘土類等の基本的な釉薬原料を配合したものをいう。
【００１２】この発明の機能性ガラス製容器は、上記酸化・還元作用を受ける液体が、ワイン、清酒、焼ちゅう、中国酒、ブランデー、発泡酒、醤油等の飲料もしくは液体調味料等であることをも特徴とするものである。
【００１３】この発明において使用される、上記内面に釉薬を塗布し焼付けたガラス製容器としては、使用後回収されてリサイクルにより再生されたガラス製容器であることが望ましい。このような再生ガラス製容器は、使用後に回収した種々のサイズや色合いのガラス製容器を用い、切断したり、また溶融炉で軟化させて変形させることにより、種々のデザインのものが得られている。したがって、リサイクルにより再生されたガラス製容器を用いることにより、好みのサイズでしかも色彩も豊富であり、その上、充填する液体の酸化・還元作用を促す機能のあるガラス製容器を簡便かつ低コストで得ることができるようになった。
【００１４】この発明の機能性ガラス製容器は、上記釉薬が、基礎釉に液体の酸化・還元作用を促す機能のある素材、例えばブラックシリカ（黒鉛珪石）、トルマリン等から選ばれた無機粉末を配合したものであり、対象とするワイン、清酒、焼ちゅう、中国酒、ブランデー、発泡酒、醤油等の飲料もしくは液体調味料等に応じて適宜選択することにより、それらの液体の酸化・還元作用を促して風味や成分等を安全かつ効果的に変えられるようになった。
【００１５】以上のようにこの発明によれば、ガラス製容器に注がれた液体の性質を薬品や添加剤を用いることなく変えることが可能となり、風味や成分等を安全かつ効果的に変えられるという優れた作用効果を奏する機能性ガラス製容器を提供することができるようになった。
【００１６】
【発明の実施の形態】以下、図面に基づき本発明の実施の形態として飲料用の機能性ガラス製容器を製造した場合の一実施例を説明する。
【００１７】
【実施例１】まず実施例１について説明すると、本体のガラス製容器としては、通常のルートで購入した新品のガラス製容器１１を用意した。
【００１８】釉薬の主原料としては、各種の長石と、珪石と、石炭と、一般的な粘土類を用意し、またこの時の釉薬の化合物としては、Ｌｉ，Ｂａ，Ｚｎ，Ｍｇ，Ｓｒ，Ａｌ，Ｓｉを用意した。
【００１９】釉薬は、上記主原料の粒子を擦ってよく揃え、これに上記の化合物を加え、水に溶いてよく撹拌して使用するが、釉薬の種類によって取扱型が違ってくる。この実施例において釉薬としては、基礎釉にブラックシリカ（黒鉛珪石）を配合したものを使用した。なお、上記素材に、Ｃｕ，Ｆｅ，Ｃｏ，Ｍｎ，Ｃｒ，Ｎｉ，Ｐｂ，Ｐ，Ｋ，Ｎａ，Ｚｒ，Ｓｎ，Ｔｉ，Ｎｄ，Ｗ，Ｓｅ，Ｃｄ，Ｂの一種ないし数種から選ばれる添加物を配合することができる。この釉薬はワインやその他の酒類と反応してワインやその他の酒類の酸化を促進し、まろやかで深い味わいのワインやその他の酒類を得ることができる。
【００２０】またこの実施例において釉薬は、一般的な比較的使い易い液状釉薬がよいが、勿論粉末釉薬でもよい。粉末釉薬の場合には、窯変釉薬のため、焼成方法によって微妙な風合いの作品が得られる反面、原料の粒子に粗い粒子も混じっていることがあるので、まずは粒子を揃えるために乳鉢やポットミルで良く擦ってから、所定の水を加えて攪拌してガラス製容器１１の少なくとも内面に塗布すると良い。この釉薬をガラス製容器１１の内面にかけて施釉する場合には、ガラス製容器を回しながらひしゃくで釉薬をかけて施釉する「流し掛け」、大物や手で持ちにくい作品に霧吹きで釉薬を吹きかけて施釉する「吹き掛け」、釉薬を筆で掛ける「塗り掛け」等が挙げられるが、いずれの方法を用いても本発明を実施することができる。
【００２１】ガラス製容器１１に釉薬を焼付けする場合には必要に応じて電気陶芸窯や石油陶芸窯，ガス陶芸窯等を用いる。電気陶芸窯は基本的には酸化焼成向きであるが、ガスバーナーを併用して還元焼成ができるように設計されたモデルもある。騒音やにおいが少ないことから、住宅街の家庭でも安心して使えるが、２００Ｖの電気工事は必要となる。現在はマイコン制御によるプログラム焼成方式を採用した全自動モデルが主流で、初心者でも簡単に焼成できるし、温度調整のために付きっきりで見ている必要もない。
【００２２】もちろん、石油陶芸窯やガス陶芸窯にも独自のメリットやデメリットがあるので、必要な加熱温度や加熱時間、釉薬の出す風合い等を勘案して適宜決定すればよい。
【００２３】しかるのち内面に釉薬１２の層を形成したガラス製容器１１を適当な燃成窯に入れ、１２００℃の温度で１５時間焼成し、自然冷却の後、窯より取り出すことで完成されたガラス製容器を得た。なお、この場合窯の燃焼手段としては、プロパンガス、天然ガス、電気、薪を使って熱源とする方法があり、焼成法としては、酸化炎によるもの、還元炎によるものとがあるが、本発明におけるガラス製容器では、この発明の目的や効果を損なわないなら、どの手段を採っても差し支えない。
【００２４】また、窯内温度が１２００℃を越えると、ガラス製容器１１が加熱の過程で、形を保てないで変形してしまう状態に窯内でなってしまうことがある。このため、窯内温度が１１００℃を越えた辺りからは、細心の注意を払ってその適正なる温度の保持に気をつけなければならない。
【００２５】得たガラス製容器を用いてワインを満たし、その風味の変化を確認したところ、まろやかで深い味わいのワインを得ることができた。すなわち上記釉薬１２の層がワインやその他の酒類と反応してワインやその他の酒類の酸化を促進し、初期の作用効果を得ることができたものと考えられる。１３はその反応層を示す。
【００２６】
【実施例２】本体のガラス製容器としては、使用後回収されてリサイクルにより再生されたガラス製容器１１を用意した。すなわち、例えばワインボトル等として使用後に回収した適宜サイズで所定の色合いのガラス製容器を、その中ほどの高さで切断した上、溶融炉で軟化させて例えばその上部から加圧治具を圧入して変形させ、冷却して広口の飲料用容器としたものである。
【００２７】釉薬の主原料としては、各種の長石と、珪石と、石炭と、一般的な粘土類を用意し、またこの時の釉薬の化合物としては、Ｌｉ，Ｂａ，Ｚｎ，Ｍｇ，Ｓｒ，Ａｌ，Ｓｉを用意した。
【００２８】釉薬は、上記主原料の粒子を擦ってよく揃え、これに上記の化合物を加え、水に溶いてよく撹拌して使用するが、釉薬の種類によって取扱型が違ってくる。この実施例において釉薬としては、基礎釉にトルマリン粉末を配合したものを使用した。なお、上記素材に、Ｃｕ，Ｆｅ，Ｃｏ，Ｍｎ，Ｃｒ，Ｎｉ，Ｐｂ，Ｐ，Ｋ，Ｎａ，Ｚｒ，Ｓｎ，Ｔｉ，Ｎｄ，Ｗ，Ｓｅ，Ｃｄ，Ｂの一種ないし数種から選ばれる添加物を配合することができる。この釉薬はワインやその他の酒類と反応してワインやその他の酒類の酸化を促進し、まろやかで深い味わいのワインやその他の酒類を得ることができる。
【００２９】
【発明の効果】以上のようにこの発明によれば、ガラス製容器に注がれた液体の性質を薬品や添加剤を用いることなく変えることが可能となり、風味や成分等を安全かつ効果的に変えられるという優れた作用効果を奏する機能性ガラス製容器を提供することができるようになった。
【図面の簡単な説明】
【図１】本発明の一実施の形態に係る花瓶を示す正面図である。
【符号の説明】
１１  ガラス製容器
１２  釉薬
１３  反応面
【図１】
2004268968.tif 000003